(57)【要約】【課題】  バイオマスであるカキ殻を高温処理して、ポルトランドセメントと異る特性のあるカオリンセラミックスを製造してコンクリートと異なる利用法を開拓する。【解決手段】遠赤外線放射機能のある炉壁をもった図の如き構成の斜傾炉で窒素ガス雰囲気、過熱蒸気雰囲気を維持して５７％余の炭酸ガスを含有するカキ殻にコークスを加えて、高温化を図ると共に、カキ殻素材が含有している炭素ガスからコークスの炭素による酸素収奪分離などの化学反応によって乾溜気化して高品質純ＣａＯのカオリンセラミックスを製造する。ポルトランドセメントと異なる特性のあるカオリンセラミックスは水和反応力が優れておりコンクリートと異る構造物をつくり出す。  例えばカオリンセラミックスと蛍石微砕物と複数の補完剤を加え、マリネックス液で混合したペーストをアスベスト壁面に吹付けてアスベストを被封し、漆喰い化して固化すると共に剥離して上記装置で加熱すると３様の素剤がイオン反応融合して新しい素剤となる循環産業が創成される。【選択図】図１
2007091571.tif 000002
【特許請求の範囲】
【請求項１】
バイオマスのカキ殻を高温焼成してカリオンセラミックス化する装置は、平面炉床と近半円形天井壁より成り、素材が自然流下する有意の角度と長さを有する傾斜炉で、内面に遠赤外線放射機能のある機能性セラミックス炉壁を装着し、下方天井壁端に強力な吸引機能口を設ける。上部に素材供給口を備え、天井壁上部に複数のガスバーナ熱源口を設け、上方に向けた燃焼炎を下方に吸引して、対向流燃焼反応させ素材と燃焼ガス流を平行させながら、乾溜ガスの可燃分も燃焼せしめて、燃焼炉内の天井上層を流動するガス流炎は、下方に下る程累進高温の無酸素（窒素ガス雰囲気）と過熱蒸気雰囲気の触媒自媒環境となる機構により、熱せられた炉壁からは設定された遠赤外線などの輻射熱線が放射・反射され、燃焼炉炉床層を流化する素材には天井壁からの熱線放射と、ガスの流動熱、そして炉床からの伝道熱によって、酸欠乾溜的に焼成されて炭酸ガスなどを気化放出して生石灰化に至る機能構造であると共に、高温となった排ガスをエコノマイザーで蒸気に変換する機構を併設する構造であることを特徴とする  カリオンセラミックスの製造と利用。
【請求項２】
請求項１記載の手段で造られた高性能カリオンセラミックスの、強力な水酸化反応力並びに水和反応力を活用して、アスベスト壁面に、カリオンセラミックスと蛍石の微砕粉と複数の水和反応補完剤を加えて特殊腐植物質抽出稀釋液で混練したペーストを高圧で吹付けて浸透被封し、漆喰い化してアスベストをとじ込める。
上記、手段によって固化した資材は、カリオンカルシウムと珪酸マグネシウム（アスベスト）と弗化カルシウム（蛍石）との水酸化反応による高発熱環境並びに水和反応過程でイオン交換融合が進んで新素材化が進行しているので、剥離集積し遠赤外線放射機能のある電気炉で窒素ガス雰囲気と過熱蒸気雰囲気を維持して焼成し新素剤として完成し新しい用途開発を進めるシステム機構を備えるに至ことを特徴とする請求項１記載の  カリオンセラミックスの製造と利用。
【請求項３】
請求項１記載の手段によって至高の品質に到達したカリオンセラミックスの特性を活かし、貴重な資質物質（弗素）を含むフツ化水素酸（フツ酸）液の廃液を高機能反応塔で噴射混和して水酸化反応せしめた高温環境の中で酸中和（石膏生成）と弗化カルシウム液を濃縮して回収する。
高機能反応塔は、有意の直径と高さの長円筒形で、内壁に高機能のセラミックスを装着し、上部に弱い負圧吸引の蒸気放散口を設け底部に反応成果物の取出し装置が設けられ、更に底部から複数の輸送管が立ち上げられ上方位置で噴射される機構である。
カリオンセラミックス粉体とフツ酸液はそれぞれの含有成分が科学的に測定され均衡量が計算された量で、底部からそれぞれの輸送管で、高温となった反応剤並びに塔内温度によって加熱されながら、上方位置で噴射され拡散状で混和されて融合反応し酸中和による石膏と弗化カルシウム濃縮液に分離される機構構造であることを特徴とする請求項１記載の  カリオンセラミックスの製造と利用。
【発明の詳細な説明】
【技術分野】
【０００１】  本発明は特色あるバイオマスであるカキ殻を高温焼成して高純度のＣａＯとし、その特性を活かす新しい利用法途を開発するシステム技術に関するものである。
【背景技術】
【０００２】  現代社会を支える土台とも云えるコンクリート構造物は、石灰岩とミネラルの多い粘土類を高温焼成したセメントを基材とし、有意の骨材と有意量の水で混練し、水和反応によって凝結に至る原理と、セメントとコンクリート構造物が今日の品質に到達する苦難の歴史に学ぶことが多く、本発明者等の発想の原点でもある。
又高度にイオン化処理されたセメントを基材とする混合材がたどる水和反応過程の化学反応が、３ＣａＯ−Ａｌ２Ｌ３並びに３ＣａＯ−ＳｉＯ２を主体に進行し、生成するＣ−Ｓ−Ｈ（カルシューム  シリケード  ハイドレー）によって微密化、硬化が進行するメカニズムが解明されている情報は貴重で、その視線からセメントの様に高度にイオン化が進んだフライアツシュやシリカヒュームへの期待が高い。
【非特許文献１】  コンクリートのはなし−技報出版社（１９９３年）
【０００３】  コンクリートとも異なる土をベースとする固化構造物も多い。
【非特許文献２】軽焼マグネシア系土壌固化剤を開発−農水省農業工学研究所（２０００）
【特許文献１】環境桟能性構造物の製造−特願２００４−１６３８５１
【０００４】  カキ殻は海中にあって生合成々長するカキを守る外殻で大量のＣａとＣＯ２を合成している環境桟能性に優れはバイオマスで、特異な資質を秘めた組成より成る。
そのカキ殻を高温焼成して高度にイオン化を高めた純ＣａＯ化した改質材は、現今の珊瑚由来の石灰岩をベースとしたポルトランドセメントとも異なる活用法を生み出す期待が高い。
【非特許文献３】  カキ殻の科学組成−広島県水産試験場研究報告（１９７７）
【０００５】  カキ殻は６１０℃の加熱でも数％が減量するのみ（前出文献）で、生合成し含有している５７％余の炭酸ガスは、解離エネルギーが大きい如く、それをガス化分離せしめて高度の純ＣａＯとするには膨大な加熱量を必要とすることが予想される。（４４％の炭酸ガスを含有する石灰岩をセメント化するには１，４５０℃まで加熱しているので、単純比較すると１，９１４℃か？）【０００６】  それを克服して純ＣａＯとする手段の参考に、別件の木材の炭化事例で、遠赤外線放射と窒素ガス雰囲気と過熱蒸気雰囲気等の触媒や自媒作用が相乗機能する乾溜過熱によると効率よくガス化を促進する事例がある。
又通常の木炭を、蒸気を吹き込みながら１，０００℃で乾溜加熱する賊活によって活性炭化することが試みられる等、物質の改質操作には、その環境雰囲気が触媒機能的働きをすることが知られ、改質効率化の開発が競われている。
【特許文献２】  自燃植物素材遠赤外線乾溜炭化装置−特願２００５−９０５１６
【特許文献３】  機能性セラミックスの製造法−特願２００５−７３８７６
【非特許文献４】  炭のかがく−柿沼力夫−誠文堂新光社（２００３）
【０００７】  カキ殻と云うバイオマスを高温焼成して高度にイオン化を進めたカキ殻ＣａＯをベースとする構造物として複数の特願を提案した。１，２００℃で焼成したと云うカキ殻ＣａＯを使用した事象から得られた限りない可能性の期待の上に組み立てられたものである。
【特許文献４】梅酢液並びにカキ殻を高機能性資源に再生する方法−特願２００５−４３０８７
【特許文献５】バイオマスを循環再生した海草礁並びに装置−特願２００５−１３５３５９
【特許文献６】バイオマスを再生循環した水中汚泥固定剤並びに装置−特願２００５−１３３０４２
【特許文献７】環境機能性を冨化する構造物の製造方法−特願２００５−２６７６１４
【０００８】  社会的緊急課題にアスベスト対策が浮上している。既に広範域で使用されている事実に加えその飛散防止策では追いつかない。例えば使用された建物の解体が避けられず膨大な飛散源が発生する状況がある。
この事態に対応すべく多くの対応技術が開発されているがその情報中で、普遍的資源再生可能な、弗化カルシウムをアスベスト（珪酸マグネシウム）に加えて熱処理する方法があった。通常１，５００℃程の加熱を要するのに７００℃加熱でアスベストの危険形状を無害化すると云う朗報で、アスベストの珪酸マグネシウム塩と蛍石の弗化カルシウムのイオン置換融合なのか？
珪酸マグネシウム＋弗化カルシウム＝弗化マグネシウム＋珪酸カルシウムか？
【非特許文献５】弗化カルシウムを用いたアスベスト無害化−群馬工業高専卒論集（２００４）
【０００９】  弗化カルシウム−蛍石は有用な光学的特性を珍重される外に、耐水性、耐薬品性、耐熱性など、科学的、物理的に安定な結晶として広範囲な領域で用いられる。
又弗素樹脂として多才な効用をもつ外、有意の物質融合によって新たな物質が出来て多面的な需要を生み出す期待が高い物質である、イオン交換融合を先導する特技があるのか？
ＬｉＦ（弗化リチウム）。ＭｇＦ２（弗化マグネシウム）。ＢａＦ２（弗化バリウム）。や（弗化水素酸）等々多才な関連物質がある。
子供の歯にフッ素を塗って歯を丈夫にするＰＳ加工（イオン交換）の如く、容易にイオン交換が進行することに関与する特性があるのか？その答えが下記にかくされている？
炭酸カルシューム＋弗化ナトリウム＝弗化カルシューム＋炭酸ナトリウム
（ＣａＣＯ３＋ＮａＦ２＝ＣａＦ２＋ＮａＣｏ３）
【非特許文献６】
2007091571.tif 000003
【非特許文献７】晶析膜ろ過技術によるフツ酸廃液のリサイクル技術開発―三洋電機（株）インターネット
【発明の開示】
【発明が解決しようとする課題】
【００１０】  発明者等が得た古来からカキ殻焼成物を用いた添喰いが、遠赤外線を放射して珍重されていたと云う情報と、カキ殻高温処理の試行の中で１，２００℃で焼成した資剤と出合えた幸運が本発明の発端で、多くの活用試行と情報によって複数の先願技術が生まれ、亦疑問点と更なる開発の希望も見えて来た。【００１１】  活用試行の過程で生じた疑問は１，２００℃で焼成したカキ殻でも完全なＣａＯとなっていないのではないかとの現象は、（特許文献３）機能性セラミックの製造法［特願２００５−７３８７６］の試作において１，０００℃の焼成物を分析した表にＣが異常に多かったことで明確に具現された（Ｐ．６のＺＡＦ  Ｍｅｔａｌ）ことから、刮目すべき試用成果でも、まだカリオンセラミックスとしての最高品質の域には至っていない。云いかえると、その可能性はまだ隠されているとの希望を確認されたことである。
改めてカリオンセラミックスの真正の正体に迫る手段を積重ねる。【００１２】  至高品質のカリオンセラミックスに到達すれば先願提案では考え及ばなかった多くの用途への期待が高まる。そこにはカリオンセラミックスなればこその用途が拓かれる。
【課題を解決する為の手段】
【００１３】  カキ殻の高温焼成物をリオンセラミックスと呼ぶのは、その焼成されて改質する経緯に見られる事象並びに成果物が、石灰岩等を焼成するポルトランドセメントは焼成によってクリンカーになる事象と異なり、焼く程に自磁の如く真白く、風に飛ぶ如く超微粉化し、水和反応力が抜群で、有意の物質との合成で遠赤外線の放射のみならず、断熱反射力も抜群な物質となることが確認されたことからで、呼び名にふさわしい物質に改質されたと信じられる。
【００１４】  発明者等は（特許文献４）特願２００５−４３０８７以来カキ殻を１，２００℃で焼成したカリオンセラミックスに限りない可能性を感じとり種々試用して来たが、それでも至高品質に末達らしいとすれば利用域も拡大できることから、改めてその実態の解明に取組む。
提案している手段によって、その温度領域での品質の検証比検を行い積み重ねる。その方法も県工業技術センターの協力指導を得られる。
【００１５】  前項によって至高の品質までたどりつければ既に提案しているものは、その基材使用量が低減されてコストの低下につながる。
更にポールランドセメントと異なる、軽質で収和反応力の優れたカリオンセラミックスは例えば蛍石粉と混合してペースト化しアスベスト使用壁面に吹き付けて被封して添喰い化することによって飛散を防止し、剥離収集物を遠赤外線放射桟能炉で窒素ガス置換して低温焼成して無害化した後有意の成型をして耐熱、耐酸、耐桟能を活かせる物質に変身させる。（特許文献３）桟能性セラミックスの焼成で窒素ガス置換焼成による物質改質の臨界温度の低下は歴然たる事象なので、アスベストの特性と弗素の特性が重なりアスベストを無害化をする蛍石の補完桟能に期待出来る。アスベストと蛍石は共通する主要な特性があり、アスベストの有害性を補完して無害化出来る合性のあることは、正に自然界の妙理でもある。
【００１６】  カリオンセラミックスの品質が向上することは既に提案している先願の成果を高めながら使用する資剤を減らしてコストを低減することにつながる。
【発明の効果】
【００１７】  産廃的バイオマスであるカキ殻とのつき合いは、キルーンで１，２００℃に焼成した現物に出会った幸運と、カリオンセラミックスの添喰いが遠赤外線を放射することを確認した先人の知慧の情報に敬意を表すことでスタートした。
発明者等の自然現象の教訓に学ぶと云う発想をつらぬいて来たことの成果とも云えるし、エコシステムを必要とする時代とめぐり合った幸運だとも云える。
カキ殻と云うバイオマスを貴重な資源として再生し、セメントと異なる特性の故になし得る成果を、時代が抱える社会課題にこたえ得る本発明は、一つの社会貢献となる。
【発明を実施するための最良の型態】
【００１８】  本発明が最善の状態で実施されるには緯々述べてきた様にカキ殻焼成物が、カリオンセラミックスとして眞正の品質に到達しているかを見極めることが最優先課題である。
その次にそれを社会的に通用するコストで供給出来る技術を構築しなければ絵にかいたモチとなり実用化は遠い。
品質確認は専門の試験機関の指導を受けることが欠かせないし、生産の試作装置の検証も必要である。その上で試剤を用いて現場での試作使用を経て実需者の評価につなげなければ発明の実施段階に至らない。
そのことはカキ殻産出の現場と、提案している広範囲な各活用現場とを結ぶ、技術と信頼とコスト要因を確たるものにしなければならない。
【実施例】
【００１９】  Ａ．本発明は（特許文献４，５，６，７）の基礎となったカキ殻を高温焼成したカキ殻ＣａＯを活用して刮目すべき成果があったにもかかわらず、先述した様に必ずしも至高の品質に至っていなかったとも思料されたので、特願２００５−４３０８７号で提案している、焼成炉の機能効率をアップしてカリオンセラミックスと呼ぶにふさわしい至高の品質に高めることを実現する。
Ｂ．高品質化したカリオンセラミックスを用いれば先願の（特許文献４，５，６，７）の実施に当たって使用量を少なく出来るのでコストの低減となる外に、カリオンセラミックスなればこそと云う活用法を開発する。
【実施例１】
【００２０】  前項Ａについては（特許文献４）の再掲であるが図面を基いて説明する。
【図１】
−はカキ殻を高温焼成する装置並びにエコノマイザーの縦断図である。
【図２】
−は図１装置の焼成炉の横断図である。
【図３】
―は高機能反応塔の縦断図である。
【００２１】１−は焼成炉で、２−はその炉床で、３−はその天井壁で炉壁は遠赤外線放射機能を備えている。４−は素材供給装置、５−は焼成剤搬出スクリューである。７−はガスバーナーである。８−は排ガスのエコノマイザー、６−の排気管で１−と連結される。９−は排ガス通路管で、１０−の煙突に吸引される。１１−はエコノマイザー水槽で、１２−のカスケードポンプで水が供給される。１１’−の蒸気口から蒸気を噴出する。
１３−反応塔は、１４−の炉壁を備え、１３−の反応剤取出し口を備える、１５−蒸気噴射口で高熱反応熱で水分をとばす、１７−はフツ酸廃液供給装置、１７‘はその噴射口、１８−はカリオンセラミックスの供給装置て、１８’その噴射口である。
【００２２】  以上の構成に基く動作を説明する。
適度に粉砕され、窒素ガスで貯留槽の空気を追い出したカキ殻素材は４−から供給される。７−のガスバーナーが着火されると素材は乾溜ガスの可燃分も対向流燃焼されて天井上層をガス層となって下方に吸引されるので下方に下る程高温となる。熱に反応して炉壁からは遠赤外線が放射され、無酸素（窒素ガス）、過熱蒸気の触媒、自媒機能雰囲気が形成されて炉床層を流動下する素材は効率的に炭酸ガスが乾溜気化されて純ＣａＯとなり、焼結の終わった成品は５−のスクリューで搬出される。炉の上層をガス気流層、炉床を素材固流層と分離併流の機構である。６−から吸排出されるガスは１，０００℃以上の高温となるので８−の熱交換装置で蒸気に熱変換される。
以上の動作で遠赤外線放射、無酸素窒素ガス雰囲気、過熱蒸気雰囲気の触媒雰囲気を維持して気化機能を高め炭酸ガスを完全に気化して高品質のＣａＯカリオンセラミックスに改質される。尚炉壁機能の改善が進めば、含有炭酸ガスが分離気化してＣが燃焼反応に参画してくれれば熱源燃料の低減と乾溜気化効率向上につながる。
【００２３】  カリオンセラミックスの活用について（特許文献４，５，６，７）の既提案についてはその提案はかわらない。品質向上した分使用量は少なく出来るのでコストの低減となる。カリオンセラミックスは純ＣａＯであるから（特許文献５）の場合は水酸化反応の発熱を活用してクエン酸中和と同時に石膏化反応が進行する。
前記以外で他の資剤と混合して基剤として流通する場合は厳密な管理のもとで水酸化反応過程を経た消石灰状で混合することが安全である。
【００２４】  重大な公害問題になっているアスベスト対策について関与出来るのではないか。
（非特許文献５）の教える事象は、耐熱耐火性、耐酸・耐アルカリ性、耐摩耗性・耐久性、耐電性、防音性、加工の容易性、経済性に優れて重用されたアスベストの珪酸マグネシウムと、耐水性、耐薬品性、耐熱性に優れ化学的、物理的に安定な結晶として多面な用途に恵まれた蛍石の弗化カルシウムの共通の特性がイオン交換融合によって一方の重大欠陥を補完して尚再生できる因縁をもっていることを教えているのではないだろうか。
【００２５】  前項をふまえ、当面の壁面利用され曝露による危険が懸念されるアスベストを緊急にとじ込めることが求められる。
具体的にはカリオンセラミックスの超微粉化され、水和反応力の強さを活用して、蛍石の微砕粉やシリカフュームとフライアッシュの水和反応補強剤をマリネックス抽出稀釋液で混合してペースト化し壁面に強力に吹きつけてアスベストを被封して添喰化する。
【００２６】  強力にイオン化が高まったカリオンセラミックスとシリアヒュムとフライアッシュ並びに蛍意思がマリネックス液と混和されるとまずＣａｏとの水酸化反応を起こして高熱を発する。その高温環境の中で混合された資剤特にも蛍石はイオン化を触発されながらも、他の資剤と共に織りなす水和反応の中で、包みこまれた蛍石は骨材的役割と共に前者の強力すぎる水和反応の進行を緩やかにする役目を荷い、ペーストがアスベストの細内部に浸透することを助けることによって、アスベストを完全にとじ込め、包み込んで漆喰い状に固化が進行する。
更に弗素Ｆ２が先導するその過程でイオン反応も起こり珪酸マグネシウムと、弗化カルシウムと、カリオンカルシウムの融合も併行して進行しアスベストの珪酸マグネシウムが異質物質に変わり組織がくずれ曝露危険性を軽減して固化を完結する。
【００２６】  固化したものは曝露の危険がなくなるのでしばらくは保全出来るが、使用場所の変更する際は剥離して集め遠赤外線放射機能のある炉壁をもつ電気炉で窒素ガス雰囲気、過熱蒸気雰囲気を維持して低温焼成して新しい融合剤にする。アスベストの繊維形状は溶変化して危険性は消滅するが、混合された資剤それぞれの特性は継続維持して融合物化されるので、検証して新たな目標のもとで、新たな資源として社会に還元される。例えば断熱耐熱性を活かしたボイラーの炉壁、保温剤となるセラミックス原料として再生するだけでも燃料効率を大幅に向上するエネルギー産業に貢献し得るが如きである。
【００２７】  精密化学工業に欠くべからざるフツ酸廃液には稀少価値的資源となった弗素が多量に含まれる。高純度のカリオンセラミックスの水酸化反応を接点として酸中和（石膏結晶）とイオン交換反応によって弗化カルシウム濃厚液を分離回収するために、特願２００５−４３０８７−梅酢液並びにカキ殻を高機能性資源に再生する方法の図−３装置を活用して資源循環回収を行うことが出来る。
図面によって説明すると１３−の反応塔内部では、１７−の供給装置から送られたフッ酸廃液が１７‘−から噴出され、１８−の供給装置から送られたカリオンセラミックスが１８’−から噴出して混和され、強い水酸化反応によって高温雰囲気が形成されて石膏ＣａＳＯ４・２Ｈ２Ｏ結晶と珪酸カルシウムＣａＳｉＯ２の濃厚液に分離されて反応が終わる。
効率的な廃液処理と資源再生を両立し得るカリオンセラミックスの原料であるカキ殻の組成にかくされた生合成によってＣＯ２を大量にとり込む力の対象機能としての活用価値は大きい。
【産業上の利用可能性】
【００２８】  至高の品質化したカリオンセラミックスは、各先願で目指した利用過程でコストを低減する外に、緊急の社会課題であるアスベストの被封処理を通して環境保全に貢献するのみならず、関与する複数の資剤の融合化を図って再生循環の道を拓いた。既に使用されているアスベストは莫大な量なので、それに倍する新たな特性をもつ物質になり、それを活用する分野の産業が振興する。
発明者が積重ねて来た自然界の教えを見現化したもので、社会悪となった物質を再生して新たな価値を生み出す資源循環の一つの産業振興に貢献する。
本願では、焼成炉の高温排熱をエコノマイザー装置で蒸気に変換するところまでで止めているが、排気温度が１，０００℃以上となることから、変換蒸気の圧力も相当域に達すると考えられるので、規模によっては、特ガン２００４−２０９２４１の発電装置を組み込んで、自家発電の装置としても発展が可能である。
亦、フッ酸廃液処理（００２７）手法が成れば弗素資源を再生しながらアスベストの再生も成ると云う資源循環が機能する。
【図面の簡単な説明】
【００２９】
【図１】−はカキ殻を高温焼成する装置並びに排気エコノマイザーの縦断図。
【図２】−は図１装置の焼成炉横断図。
【図３】―は高機能反応塔
【符号の説明】
【００３０】１−焼成炉、２−炉床、３−天井壁、４−素剤供給装置、５−搬出スクリュー、６−排気管、７−ガスバーナー、８−排気エコノマイザー、９−排ガス通路管、１０−煙突、１１−水槽、１１′蒸気口、１２−カスケードポンプ、１３−反応塔、１４−炉壁、１３‘−取出し口、１５−蒸気噴出口、１７−フツ酸廃液供給装置、１７’−噴射口、１８−カリオンセラミックスの供給装置、１８′−噴射口
【図１】
2007091571.tif 000004
【図２】
2007091571.tif 000005
【図３】
2007091571.tif 000006
【手続補正書】
【提出日】平成17年11月3日(2005.11.3)
【手続補正１】
【補正対象書類名】特許請求の範囲
【補正対象項目名】全文
【補正方法】変更
【補正の内容】
【特許請求の範囲】
【請求項１】
バイオマスのカキ殻を高温焼成してカオリンセラミックス化する装置は、平面炉床と近半円形天井壁より成り、素材が自然流下する有意の角度と長さを有する傾斜炉で、内面に遠赤外線放射機能のある機能性セラミックス炉壁を装着し、下方天井壁端に強力な吸引機能口を設ける。上部に素材供給口を備え、天井壁上部に複数のガスバーナ熱源口を設け、上方に向けた燃焼炎を下方に吸引する機構である。素材供給装置からは、窒素ガスで飽和したカキ殻素材とコークスの混合物が供給されバーナー炎で燃焼炎と乾溜ガスが発生する。更に対向流燃焼反応させ素材流と燃焼ガス流を平行させながら、乾溜ガスの可燃分も燃焼せしめて、燃焼炉内の天井上層を流動するガス炎流は、下方に下る程累進高温の無酸素（窒素ガス雰囲気）と過熱蒸気雰囲気の触媒自媒環境となる機構により、熱せられた炉壁からは設定された遠赤外線などの輻射熱線が放射・反射され、燃焼炉炉床層を流下する素材には天井壁からの熱線放射と、ガスの流動熱、そして炉床からの伝道熱によって、酸欠乾溜的に焼成されると共に溶鉱炉機能におけるが如き素材をコークスの炭素による還元酸素収奪分離などの化学反応によって生石灰化に至る機能構造であると共に、高温となった排ガスをエコノマイザーで蒸気に変換する機構を併設する構造であることを特徴とする  カオリンセラミックスの製造と利用。
【請求項２】
請求項１記載の手段で造られた高性能カオリンセラミックスの、強力な水酸化反応力並びに水和反応力を活用して、アスベスト壁面に、カオリンセラミックスと蛍石の微砕粉と複数の水和反応補完剤を加えて特殊腐植物質抽出稀釋液で混練したペーストを高圧で吹付けて浸透被封し、漆喰い化してアスベストをとじ込める。  上記、手段によって固化した資材は、カオリンカルシウムと珪酸マグネシウム（アスベスト）と弗化カルシウム（蛍石）との水酸化反応による高発熱環境並びに水和反応過程でイオン交換融合が進んで新素材化が進行しているので、剥離集積し遠赤外線放射機能のある電気炉で窒素ガス雰囲気と過熱蒸気雰囲気を維持して焼成し新素剤として改質し新しい用途開発を進めるシステム機構を備えるに至ことを特徴とする請求項１記載の  カオリンセラミックスの製造と利用。
【請求項３】
請求項１記載の手段によって高純度の品質に到達したカオリンセラミックスの特性を活かし、貴重な資質物質（弗素）を含むフツ化水素酸（フツ酸）液の廃液を高機能反応塔で噴射混和して水酸化反応せしめた高温環境の中で酸中和（石膏生成）と弗化カルシウム（蛍石）液を濃縮して回収する。  高機能反応塔は、有意の直径と高さの長円筒形で、内壁に高機能のセラミックスを装着し、上部に弱い負圧吸引の蒸気放散口を設け底部に反応成果物の取出し装置が設けられ、更に底部から複数の輸送管が立ち上げられ上方位置で噴射される機構である。  カオリンセラミックス粉体とフツ酸液はそれぞれの含有成分が科学的に測定され、それに基いて計算された均衡量で、底部からそれぞれの輸送管で、高温となった反応剤並びに塔内の高温度雰囲気によって加熱されながら、上方位置で噴射され拡散状で混和されて遠赤外線照射と高温雰囲気が形成された中で融合反応が進行して酸中和による石膏と弗化カルシウム濃縮液に分離される機構構造であることを特徴とする請求項１記載の  カオリンセラミックスの製造と利用。
【手続補正２】
【補正対象書類名】明細書
【補正対象項目名】全文
【補正方法】変更
【補正の内容】
【発明の詳細な説明】
【技術分野】
【０００１】  本発明は特色あるバイオマスであるカキ殻を高温焼成して高純度のＣａＯとし、その特性を活かす新しい利用法途を開発するシステム技術に関するものである。
【背景技術】
【０００２】  現代社会を支える土台とも云えるコンクリート構造物は、石灰岩とミネラルの多い粘土類を高温焼成したセメントを基材とし、有意の骨材と有意量の水で混練し、水和反応によって凝結に至る原理と、セメントとコンクリート構造物が今日の品質に到達する苦難の歴史に学ぶことが多く、本発明者等の発想の原点でもある。  又高度にイオン化処理されたセメントを基材とする混合材がたどる水和反応過程の化学反応が、３ＣａＯ−Ａｌ２Ｌ３並びに３ＣａＯ−ＳｉＯ２を主体に進行し、生成するＣ−Ｓ−Ｈ（カルシューム  シリケード  ハイドレー）によって微密化、硬化が進行するメカニズムが解明されている情報は貴重で、その視線からセメントの様に高度にイオン化が進んだフライアツシュやシリカヒュームへの期待が高い。【非特許文献１】コンクリートのはなし−技報出版社（１９９３年）
【０００３】  コンクリートとも異なる土をベースとする固化構造物も多い。【非特許文献２】軽焼マグネシア系土壌固化剤を開発−農水省農業工学研究所（２０００）
【特許文献１】環境桟能性構造物の製造−特願２００４−１６３８５１
【０００４】  カキ殻は海中にあって生合成々長するカキを守る外殻で大量のＣａとＣＯ２を合成している環境桟能性に優れはバイオマスで、特異な資質を秘めた組成より成る。  そのカキ殻を高温焼成して高度にイオン化を高めた純ＣａＯ化した改質材は、現今の珊瑚由来の石灰岩をベースとしたポルトランドセメントとも異なる活用法を生み出す期待が高い。【非特許文献３】カキ殻の科学組成−広島県水産試験場研究報告（１９７７）
【０００５】  カキ殻は６１０℃の加熱でも数％が減量するのみ（前出文献）で、生合成し含有している５７％余の炭酸ガスは、解離エネルギーが大きい如く、それをガス化分離せしめて高度の純ＣａＯとするには膨大な加熱量を必要とすることが予想される。（４４％の炭酸ガスを含有する石灰岩をセメント化するには１，４５０℃まで加熱しているので、５７％余のＣＯ２を含むカキ殻を純ＣａＯ化するには単純比較すると１，９１４℃か？）【０００６】  それを克服して純ＣａＯとする手段の参考に、別件の木材の炭化事例で、遠赤外線放射と窒素ガス雰囲気と過熱蒸気雰囲気等の触媒や自媒作用が相乗機能する乾溜過熱によると効率よくガス化を促進する事例がある。  又通常の木炭を、蒸気を吹き込みながら１，０００℃で乾溜加熱する賦活によって活性炭化することが試みられる等、物質の改質操作には、高温と共にその環境雰囲気が触媒機能的働きをすることが知られ、改質効率化の開発が競われている。  又生石灰、消石灰が多用され始めた時代に堅型炉に石灰岩とコークスを積層混合して供給し加熱溶解することで、安価に生石灰が供給される様になり、関連してカーバイトＣＯ４＋３Ｃ電気炉⇒ＣａＣ２＋Ｃａの生産も進展し利用が拡まった。（安価なコークス的炭素材供給）【特許文献２】自燃植物素材遠赤外線乾溜炭化装置−特願２００５−９０５１６
【特許文献３】バイオマスの乾溜ガス化燃焼熱変換発電装置−２００４−２０９２４１
【特許文献４】機能性セラミックスの製造法−特願２００５−７３８７６
【非特許文献４】炭のかがく−柿沼力夫−誠文堂新光社（２００３）
【非特許文献５】ダルマ式石灰岩焼結炉−岩手県東山町（昭和３０年代）
【０００７】  カキ殻と云うバイオマスを高温焼成して高度にイオン化を進めたカキ殻ＣａＯをベースとする構造物として複数の特願を提案した。１，２００℃で焼成したと云うカキ殻ＣａＯを使用した事象から得られた限りない可能性の期待の上に組み立てられたものである。【特許文献５】梅酢液並びにカキ殻を高機能性資源に再生する方法−特願２００５−４３０８７
【特許文献６】バイオマスを循環再生した海草礁並びに装置−特願２００５−１３５３５９
【特許文献７】バイオマスを再生循環した水中汚泥固定剤並びに装置−特願２００５−１３３０４２
【特許文献８】環境機能性を冨化する構造物の製造方法−特願２００５−２６７６１４
【０００８】  社会的緊急課題にアスベスト対策が浮上している。既に広範域で使用されている事実に加えその飛散防止策のみでは追いつかない。例えば使用された建物の解体が避けられず膨大な飛散源が発生する状況がある。  この事態に対応すべく多くの対応技術が開発されているがその情報中で、普遍的資源再生可能な、蛍石（弗化カルシウム）をアスベスト（珪酸マグネシウム）に加えて熱処理する方法があった。通常１，５００℃以上の加熱を要するのに７００℃加熱でアスベストの危険形状を無害化すると云う朗報で、アスベストの珪酸マグネシウム塩と蛍石の弗化カルシウムのイオン置換融合なのか？    珪酸マグネシウム＋弗化カルシウム＝弗化マグネシウム＋珪酸カルシウムか？【非特許文献６】弗化カルシウムを用いたアスベスト無害化−群馬工業高専卒論集（２００４）
【０００９】  弗化カルシウム−蛍石は有用な光学的特性を珍重される外に、耐水性、耐薬品性、耐熱性など、科学的、物理的に安定な結晶として広範囲な領域で用いられる。  又弗素樹脂として多才な効用をもつ外、有意の物質融合によって新たな物質が出来て多面的な需要を生み出す期待が高い物質である、イオン交換融合を先導する特技があるのか？  ＬｉＦ（弗化リチウム）。ＭｇＦ２（弗化マグネシウム）。ＢａＦ２（弗化バリウム）。や（弗化水素酸）等々重用される多才な関連物質がある。  子供の歯にフッ素を塗って歯を丈夫にするＰＳ加工（イオン交換）の如く、容易にイオン交換が進行することに関与する特性があるのか？その答えが下記にかくされている？    炭酸カルシウム＋弗化ナトリウム＝弗化カルシウム＋炭酸ナトリウム                      （ＣａＣＯ３＋ＮａＦ２＝ＣａＦ２＋ＮａＣｏ３）【非特許文献７】ＣａＦ２（フツ化カルシウム）蛍石−インネット開示精密化学工業に必須のフツ化水素酸の廃液を晶析膜ろ過技術によって高純度の蛍石ＣａＦ２を回収する資源循環法を確立された。
【非特許文献８】晶析膜ろ過技術によるフツ酸廃液のリサイクル技術開発ー三洋電機（株）インターネット
【発明の開示】
【発明が解決しようとする課題】
【００１０】  発明者等が得た古来からカキ殻焼成物を用いた添喰いが、遠赤外線を放射して珍重されていたと云う情報と、カキ殻高温処理の試行の中で１，２００℃で焼成した資剤と出合えた幸運が本発明の発端で、多くの活用試行と情報によって複数の先願技術が生まれ、亦疑問点と更なる開発の希望も見えて来た。【００１１】  活用試行の過程で生じた疑問はキルーンで１，２００℃で焼成したと云うカキ殻でも完全なＣａＯとなっていないのではないかとの現象は、（特許文献３）機能性セラミックの製造法［特願２００５−７３８７６］の試作において１，０００℃の焼成物を分析した表にＣが異常に多かったことで明確に具現された（Ｐ．６のＺＡＦ  Ｍｅｔａｌ）ことから、刮目すべき試用成果でも、まだカオリンセラミックスとしての最高品質の域には至っていない。云いかえると、その可能性はまだ隠されているとの希望を確認されたことである。  上記検体を岩手県工技センターの炭素、硫黄分析装置による検証の結果、（Ｈ１７．１０．７）未だ４２／５７％の炭酸カルシウムが残存しているとの実態は重い。次の段階に進む必要価値は確実に高まったという自信を得た。  改めてカオリンセラミックスの真正の正体に迫る手段を積重ねる。【００１２】  高純度品質のカオリンセラミックスに到達すれば先願提案では考え及ばなかった多くの用途への期待が高まる。そこにはカオリンセラミックスなればこその用途が拓かれる。
【課題を解決する為の手段】
【００１３】  カキ殻の高温焼成物をカオリンセラミックスと呼ぶのは、その焼成されて改質する経緯に見られる事象並びに成果物が、石灰岩等を焼成するポルトランドセメントが焼成によってクリンカーになる事象と異なり、焼く程に自磁の如く真白く、風に飛ぶ如く超微粉化し、水和反応力が抜群で、有意の物質との合成で遠赤外線の放射のみならず、断熱反射力も抜群な物質となることが確認されたことからで、呼び名にふさわしい物質に改質されたと信じられた。  発明者等が信ずる期待と憶測の開示を許されるならば、遠赤外線を放射する機能がある故に、カオリンと呼ばれるにふさわしい組成より成り高純度のＣａＯに改質されたイオン化の程度が、ポルトランドセメントより格段に高いレベルに到達するであろうことは（００１１）項に挙げた対比事象から容易に推察される。その実態は他の物質とのイオン交換能（カキの生合成成長の過程のＣＯ２吸引力の対象能）が、他のＣａＯと異なる高いレベルの事象効率を具現するものと思料されることから、過酷とも云える実態の社会需要に対処出来るであろうとの確信のもとに新たな利用方途を提案するに至ったものである。
【００１４】  発明者等は（特許文献４）特願２００５−４３０８７以来カキ殻をキルーンで１，２００℃で焼成したと云うカオリンセラミックスに限りない可能性を感じとり種々試用して来たが、それでも至高品質に末達らしいとすれば利用域も拡大できることから、改めてその実態の解明に取組む。  請求項１記載の如く提案している手段は先願を改良してカキ殻素材にコークス或いはグラファイト様炭化材を加えて加熱し、発熱向上と共に酸欠雰囲気の中で、溶鉱炉におけるが如き素材を炭素による還元酸素収奪分離などの化学反応によって改質が進むそれぞれの温度領域での品質の検証比検を行い積み重ねる。その方法も県工業技術センターの協力指導を得られる。
【００１５】  前項によって至高の品質までたどりつければ既に提案しているものは、その基材使用量が低減されてコストの低下につながる。  更にポルトランドセメントと異なる、軽質で水和反応力の優れたカオリンセラミックスは例えば蛍石粉と混合してペースト化しアスベスト使用壁面に吹き付けて被封して添喰い化することによって飛散を防止し、剥離収集物を遠赤外線放射桟能炉で窒素ガス置換して低温焼成して無害化した後有意の成型をして耐熱、耐酸、耐桟能を活かせる物質に変身させる。この事実は（特許文献３）桟能性セラミックスの焼成で窒素ガス置換焼成による物質改質の臨界温度の低下は歴然たる確認事象なので、アスベストの特性と弗素の特性が重なりアスベストを無害化をする蛍石の補完桟能に期待出来る。アスベストと蛍石は共通する主要な特性があり、アスベストの有害性を補完して無害化出来る合性のあることは、正に自然界の妙理でもある。
【００１６】  カオリンセラミックスの品質が向上することは既に提案している先願の成果を高めながら使用する資剤を減らしてコストを低減することにつながる。
【発明の効果】
【００１７】  産廃的バイオマスであるカキ殻とのつき合いは、キルーンで１，２００℃で焼成したと云う現物に出会った幸運と、カオリンセラミックスの添喰いが遠赤外線を放射することを確認した先人の知慧の情報に敬意を表すことでスタートした。  発明者等の自然現象の教訓に学ぶと云う発想をつらぬいて来たことの成果とも云えるし、エコシステムを必要とする時代とめぐり合った幸運だとも云える。  カキ殻と云うバイオマスを貴重な資源として再生し、セメントと異なる特性の故になし得る成果を、時代が抱える社会課題にこたえ得る本発明は、一つの社会貢献となる。
【発明を実施するための最良の型態】
【００１８】  本発明が最善の状態で実施されるには緯々述べてきた様にカキ殻焼成物が、カオリンセラミックスとして眞正の品質に到達しているかを見極めることが最優先課題である。  その次にそれを社会的に通用するコストで供給出来る技術を構築しなければ絵にかいたモチとなり実用化は遠い。  品質確認は専門の試験機関の指導を受けることが欠かせないし、生産の試作装置の検証も必要である。その上で試剤を用いて現場での試作使用を経て実需者の評価につなげなければ発明の実施段階に至らない。  そのことはカキ殻産出の現場と、提案している広範囲な各活用現場とを結ぶ、技術と信頼とコスト要因を確たるものとし協業体制を進めなければならない。
【実施例】
【００１９】  Ａ．本発明は（特許文献４，５，６，７）の基礎となったカキ殻を高温焼成したカキ殻ＣａＯを活用して刮目すべき成果があったにもかかわらず、先述した様に必ずしも至高の品質に至っていなかったとも思料されたので、特願２００５−４３０８７号で提案している、焼成炉の機能効率をアップするために先願を改良してコークス等炭素材（グラファイト態良質木材炭化材も含む）も加用する昇温手段を併用して空気供給量を厳密管理し酸欠すれすれの高温雰囲気を維持して、尚溶鉱炉におけるが如き素材を炭素による酸素収奪分離などの化学反応によって改質を進めてガス化を完遂して焼結しカオリンセラミックスと呼ぶにふさわしい至高の品質に高めることを実現する。  Ｂ．高品質化したカオリンセラミックスを用いれば先願の（特許文献４，５，６，７）の実施に当たって使用量を少なく出来るのでコストの低減となる外に、カオリンセラミックスなればこそと云う活用法を開発する。
【実施例１】
【００２０】  前項Ａについては（特許文献４）の再掲であるが図面を基いて説明する。〔図１〕−はカキ殻を高温焼成する装置並びにエコノマイザーの縦断図である。〔図２〕−は図１装置の焼成炉の横断図である。〔図３〕−は高機能反応塔の縦断図である。【００２１】１−は焼成炉で、２−はその炉床で、３−はその天井壁で炉壁は遠赤外線放射機能を備えている。４−は素材供給装置、５−は焼成剤搬出スクリューである。７−はガスバーナーで図示しないガス検知装置と連結された火炎並びに空気供給制御装置を備える。８−は排ガスのエコノマイザー、６−の排気管で１−と連結される。９−は排ガス通路管で、１０−の煙突に吸引される。１１−はエコノマイザー水槽で、１２−のカスケードポンプで水が供給される。１１’−の蒸気口から蒸気を噴出する。１３−反応塔は、１４−の炉壁を備え、１３−の反応剤取出し口を備える、１５−蒸気噴射口で高熱反応熱で水分をとばす、１７−はフツ酸廃液供給装置、１７‘はその噴射口、１８−はカオリンセラミックスの供給装置て、１８’その噴射口である。【００２２】  以上の構成に基く動作を説明する。  適度に粉砕され、窒素ガスで貯留槽の空気を追い出したカキ殻素材とコークス様炭素材混合物が４−から供給される。７−のガスバーナーが着火されると炭素材が先導して燃焼して高温となりカキ殻素材もガス化が進行しその乾溜ガスの可燃分も対向流燃焼されて天井上層をガス層となって下方に吸引されるので下方に下る程高温となる。熱に反応して炉壁からは遠赤外線が放射され、無酸素（窒素ガス雰囲気）、過熱蒸気の触媒、自媒機能雰囲気が形成されて炉床層を流動下する素材はコークスの炭素による還元酸素収奪等の化学反応によって効率的に炭酸ガスが乾溜気化されて純ＣａＯとなり、焼結の終わった成品は５−のスクリューで搬出される。炉の上層をガス気流層、炉床を素材固流層と分離併流の機構である。６−から吸排出されるガスは１，０００℃以上の高温となるので８−の熱交換装置で蒸気に熱変換される。  以上の動作で遠赤外線放射、無酸素窒素ガス雰囲気、過熱蒸気雰囲気の触媒雰囲気を維持した上で、使用されたコークスは、発熱源のみならず溶鉱炉機能におけるが如く炭酸ガスを多量に含有する素材を炭素による還元酸素収奪分離などの化学反応に参画して高品質のＣａＯカオリンセラミックスに改質させる。  尚炉壁機能の改善が進み、前述反応が効率よく進展すれば、含有炭酸ガスが分離気化してＣが燃焼反応に参画して熱源燃料の低減と乾溜気化効率向上につながる。  更にコークスを助燃材として用いたなかで、酸欠状態すれすれの雰囲気を維持することは、化学反応的気化効率向上の為に重要なので、バーナー熱源供給の為バーナー機構の改善に取組む。即ち（特許文献３）の化石燃料バーナーの改良機構に準じた機構として、火炎と空気の供給を厳密に調整する。【００２３】  カオリンセラミックスの活用について（特許文献４，５，６，７）の既提案についてはその提案はかわらない。品質向上した分使用量は少なく出来るのでコストの低減となる。  カオリンセラミックスは純ＣａＯであるから（特許文献５）の場合は水酸化反応の発熱を活用してクエン酸中和と同時に石膏化反応が進行する。  前記以外で他の資剤と混合して基剤として流通する場合は厳密な管理のもとで水酸化反応過程を経た消石灰状で混合することが安全である。【００２４】  重大な公害問題になっているアスベスト対策について関与出来るのではないか。（非特許文献５）の教える事象は、耐熱耐火性、耐酸・耐アルカリ性、耐摩耗性・耐久性、耐電性、防音性、加工の容易性、経済性に優れて重用されたアスベストの珪酸マグネシウムＭｇＳｉＯ２と、耐水性、耐薬品性、耐熱性に優れ化学的、物理的に安定な結晶として多面な用途に恵まれた蛍石の弗化カルシウムＣａＦ２の共通の特性がイオン交換融合によって一方の重大欠陥を補完して尚再生できる因縁をもっている自然界の妙理を教えているのではないだろうか。【００２５】  前項をふまえ、当面の壁面利用され曝露による危険が懸念されるアスベストを緊急にとじ込めることが求められる。  具体的にはカオリンセラミックスの超微粉化され、水和反応力の強さを活用して、蛍石の微砕粉やシリカフュームとフライアッシュの水和反応補強剤をマリネックス抽出稀釋液で混合してペースト化し壁面に強力に吹きつけてアスベストを被封して添喰化する。【００２６】  強力にイオン化が高まったカオリンセラミックスとシリアヒュムとフライアッシュ並びに蛍石がマリネックス希釈液と混和されるとまずＣａｏとの水酸化反応を起こして高熱を発する。その高温環境の中で混合された資剤特にも蛍石はイオン化を触発されながらも、他の資剤と共に織りなす水和反応の中で、包みこまれた蛍石は骨材的役割と共に前者の強力すぎる水和反応の進行を緩やかにする役目を荷い、ペーストがアスベストの細内部に浸透することを助けることによって、アスベストを完全にとじ込め、包み込んで漆喰い状に固化が進行する。  更にその過程で弗素Ｆ２が先導するイオン反応も起こり珪酸マグネシウムと、弗化カルシウムと、カオリンカルシウムの融合も併行して進行しアスベストの珪酸マグネシウムが異質物質−弗化マグネシュームＭｇＦ２と珪酸カルシュームＣａＳｉＯ２−に変わり組織がくずれ曝露危険性を軽減して固化を完結する。【００２７】  固化したものは曝露の危険がなくなるのでしばらくは保全出来るが、使用場所の変更する際は剥離して集め遠赤外線放射機能のある炉壁をもつ電気炉で窒素ガス雰囲気、過熱蒸気雰囲気を維持して低温焼成して新しい融合剤にする。アスベストの繊維形状は溶変化して危険性は消滅するが、混合された資剤それぞれの特性は継続維持して融合物化されるので、検証して新たな目標のもとで、新たな資源として社会に還元される。例えば断熱耐熱性を活かしたボイラーの炉壁、保温剤となるセラミックス原料として再生するだけでも燃料効率を大幅に向上するエネルギー産業に貢献し得るが如きである。【００２８】  精密化学工業に欠くべからざるフツ酸は、蛍石に硫酸を作用させて得られるフツ化水素酸で、ほとんどのフツ素化合物の出発原料となる物質である。    ＣａＦ２＋Ｈ２ＳＯ４→２ＨＦ＋ＣａＳＯ４  半導体産業におけるエッチング剤や洗浄剤として使用後の廃液には稀少価値的資源となった弗素が多量に含まれるので、高純度のカオリンセラミックスの水酸化反応を接点として酸中和（石膏結晶）とイオン交換反応によって弗化カルシウム濃���液を分離回収するために、特願２００５−４３０８７−梅酢液並びにカキ殻を高機能性資源に再生する方法の図−３装置を活用して資源循環回収を行う。図面によって説明すると１３−の反応塔内部では、１７−の供給装置から送られたフッ酸の廃液が１７‘−から噴出され、１８−の供給装置から送られたカオリンセラミックスが１８’−から噴出して混和され、強い水酸化反応によって高温雰囲気が形成されて水蒸気が放散し石膏結晶と弗化カルシウムの濃厚液に分離されて反応が終わる。  効率的な廃液処理と資源再生を両立し得るカオリンセラミックスの原料であるカキ殻の組成にかくされた生合成によってＣＯ２を大量にとり込む力の対象機能としての活用価値は大きい。    フツ化水素酸２ＨＦ＋カオリンセラミックスＣａＯ⇒蛍石ＣａＦ２＋石膏ＣａＳＯ４
【産業上の利用可能性】
【００２９】  至高の品質化したカオリンセラミックスは、各先願で目指した利用過程でコストを低減する外に、緊急の社会課題であるアスベストの被封処理を通して環境保全に貢献するのみならず、関与する複数の資剤の融合化を図って再生循環の道を拓いた。既に使用されているアスベストは莫大な量なので、それに倍する新たな特性をもつ物質になり、それを活用する分野の産業が振興する。  発明者が積重ねて来た自然界の教えを見現化したもので、社会悪となった物質を再生して新たな価値を生み出す資源循環の一つの産業振興に貢献する。  本願では、焼成炉の高温排熱をエコノマイザー装置で蒸気に変換するところまでで止めているが、排気温度が１，０００℃以上となることから、変換蒸気の圧力も相当域に達すると考えられるので、規模によっては、特願２００４−２０９２４１の発電装置を組み込んで、自家発電の装置としても発展が可能である。  本願の基礎となった原料素材のカキ殻は無機質に近いので自燃力がなく、高温の焼結雰囲気を形成する為、助燃の炭素材（コークス）を併用することについては（非特許文献５）に導かれたが、そのコークスの供給に当って、石炭或いは木材を乾溜ガス化し炭素材にする（特許文献２）の手段が有益でコストの低減が図られるから、改良焼結法による成果物カオリンセラミックスも社会に通用するコストに納まる。  広域の産地で生産されるカキ殻素材が、改質再生されて、新たな社会課題の解決に貢献出来ることは産廃的バイオマスの再生を起点として、広範囲な需要を開拓できる資源循環の輪を飛躍的に拡げることとなる。  例えば本願でとり上げたフツ酸廃液処理（００２７）手法によって危険廃棄物が、貴重な稀少資質資源に再生され、その再生資源（弗素）が緊急の社会課題となったアスベストの危険を軽減し、その物質を改質処理によって有用資源に再生すると云う循環の要として役立つことの出来るカオリンセラミックスの誕生は、一つの大きな産業的転機になると云えるのではなかろうか。
【図面の簡単な説明】
【００３０】
【図１】−はカキ殻を高温焼成する装置並びに排気エコノマイザーの縦断図。
【図２】−は図１装置の焼成炉横断図。
【図３】−は高機能反応塔
【符号の説明】
【００３１】１−焼成炉、２−炉床、３−天井壁、４−素剤供給装置、５−搬出スクリュー、６−排気管、７−ガスバーナー、８−排気エコノマイザー、９−排ガス通路管、１０−煙突、１１−水槽、１１′蒸気口、１２−カスケードポンプ、１３−反応塔、１４−炉壁、１３‘−取出し口、１５−蒸気噴出口、１７−フツ酸廃液供給装置、１７’−噴射口、１８−カオリンセラミックスの供給装置、１８−噴射口